Brevet FR2619569A1 — publié le 19890224

PROCEDE DE FABRICATION D'UNE RESINE THERMOPLASTIQUE RESISTANTE AU CHOC. COMPORTANT UNE ETAPE DE TRANSFERT DES PARTICULES D'UN LATEX DE RENFORCEMENT DANS LES MNEDEEDE_ LA NATRICE. A L'AIDE D'AGENTS IONIQUES La présente invention se rapporte à un procédé de fabrication d'une résine thermoplastique résistante au choc, ce procédé comportant une étape de transfert des particules d'un latex de renforcement, dans les monomères de la matrice, à l'aide d'agents ioniques; elle concerne égale- ment les résines thermoplastiques modifiées qui sont obtenues par ce procédé. Les résines thermoplastiques résistant au choc sont obtenues de façon classique par mélange à chaud de la poudre résultant des étapes de coagulation, déshydratation et séchage d'un latex élastomère, avec les particules de la résine thermoplastique ou polymère "dur", ce qui conduit à ce que l'on appelle un "alliage". Ce procédé n'est satisfaisant ni du point de vue économique, ni du point de vue de la qualité de l'alliage. Pour surmonter ces inconvénients, on a déjà proposé des procédés dans lesquels les étapes précitées de déshydratation et séchage sont supprimées et o l'on passe directement du stade émulsion du latex élastomère au stade polymérisation de la résine thermoplastique par aJout au latex élastomère d'électrolytes ou d'acides et du monomére(s) est (ou sont) aJouté(s) avant l'agent dêstabili- sant, celui-ci va provoquer le transfert instantané des particules de latex dans le monomère conduisant à une phase organique contenant la dispersion caoutchouteuse polyméri- sable en suspension ou en masse. De telles techniques sont décrites dans les brevets Japonais n' 82-36102, 78-44959, 81-50907, 74-02347, 74-11748, 74-11749, 79-18893, 75-31598, américains n' 4 141 932, 3 450 796 et 3 950 455, et allemand n' 2 524 471. Toutefois, ces procédés nécessitent l'emploi de quantités importantes d'agents coagulants. En effet, les exemples du brevet Japonais n' 7531598 montrent que généralement une proportion d'environ 3% en poids de sulfate de magnésium, par rapport & la résine finale, est nécessaire pour déstabiliser le latex. En outre, la polymérisation en suspension s'avère délicate pour une quantité supérieure à % en poids par rapport à la résine finale, de particules élastomères comportant un greffage superficiel de polymère "dur" (particules greffées), en raison de la viscosité de la solution de monomère dispersées et gonflées. En conséquence, des recherches ont été conduites pour proposer un procédé de production de résines thermo- plastiques résistant au choc, modifiées par du caoutchouc, qui soit sensiblement exempt des inconvénients mentionnés ci-dessus. Ce procédé, qui fait l'obJet de la présente invention, conduisant à la production d'une résine thermo- plastique résistante au choc, modifiée par un latex élstzimre, comprend: (a) une première étape, dans laquelle on prépare un latex élastomère en émulsion aqueuse, en présence d'un agent tensio-actif ionique, d'au moins un monomère éthyléniquement insaturé (pouvant par exemple être choisi parmi les diènes, les diènes substitués, les acrylates d'alkyle et les acrylates d'aralkyle et les oléfines); puis (b) une seconde étape, dans laquelle on aJoute au latex ainsi obtenu au moins un monomère vinylique, insoluble dans l'eau ou faiblement soluble dans l'eau (pouvant notamment être choisi parmi les méthacrylates d'alkyle dont le groupe alkyle comporte de 1 à 4 atomes de carbone, le styrène, les styrènes substitués, l'acrylonitrile, le méthacrylonitrile et les halogénures de vinyle), et est caractérisé par le fait qu'on neutralise de façon quantitative les charges ioniques portées par ledit latex, en ajoutant au système latex + monomère(s), un agent de transfert portant des charges ioniques opposées à celles du tensio-actif utilisé à l'étape contenant les particules de latex transférées. De préférence, on choisit les quantités des diffé- rents monomères mis en Jeu pour que la résine thermoplas- tique produite contienne de 1 à 90% en poids de composant élastomère. On décrira maintenant différents modes de réalisation de chacune des étapes du procédé qui vient d'être défini sous son aspect le plus général. Etape (a) Le latex préparé à l'étape (a) est l'agent modifi- cateur destiné à renforcer la matrice thermoplastique rigide. Par ailleurs, il peut avantageusement être choisi de façon à conférer de la transparence à la résine finale. Parmi les diènes pouvant être utilisés comme monomères, on peut mentionner le butadiène, l'isoprène, le chloroprène et le diméthyl-2,3 butadiéne. Parmi les acrylates d'alkyle également utilisables, on peut mentionner ceux qui présentent des groupes alkyle en C1- C15, avantageusement en C1-C8, et, de préférence, en C2-C8. En particulier, on peut citer l'acrylate de n-butyle, l'acrylate d'éthyle, l'acrylate d'éthyl-2 hexyle et l'acrylate d'isobutyle. On pourrait également mettre en oeuvre des acrylates d'alkyle dont les groupes alkyle ont une chaine plus longue. Parmi les acrylates d'aralkyle entrant dans la définition précitée, on peut citer ceux dans lesquels la partie cyclique contient 5, 6 ou 7 atomes de carbone, avec ou sans pont alkyle supplémentaire, et la partie alkyle contient Jusqu'à 15 atomes de carbone. Cette liste des acrylates englobe également les acrylates substitués, tels que les acrylates d'alkylthioalkyle (acrylates d'alkylthioéthyle) et les acrylates d'alcoxy- alkyle . Parmi les oléfines également utilisables, on peut mentionner notamment l'éthylène. l'isobutylène et les a-oléfines ayant de 3 à 12 atomes de carbone. Les monomères copolymérisables, que l'on peut également mettre en oeuvre, sont choisis notamment parmi les acrylates et méthacrylates alkyliques inférieurs, les acrylates d'alcoxy inférieurs, l'acrylate de cyanéthyle, l'acrylamide, les acrylates d'hydroxyalkyle inférieurs, les méthacrylates d'hydroxyalkyle inférieurs, l'acide acrylique et l'acide méthacrylique, l'acrylonitrile, le styrène, les styrènes substitués et les méthacrylates alkyliques. On peut citer en particulier le styrène, l'acrylonitrile et le méthacrylate de méthyle. Comme il est bien connu, lorsque le latex est préparé essentiellement à partir de diènes ou d'acrylates, il est obtenu directement par polymérisation en émulsion de ces monomères. En revanche, lorsque le latex est constitué essentiellement à partir d'oléfines, tel que polyiso- butylène, caoutchouc éthylène-propylène ou éthylène- propylène-diène, on prépare d'abord ces polymères par voie cationique ou par catalyse Ziegler-Natta, puis on les dissout dans un solvant, qui est ensuite évaporé après addition d'eau et de tensio-actif. Par ailleurs, toujours à l'étape (a), on peut ajouter aux monomère(s) mis en oeuvre, au moins un monomère de réticulation, en une quantité allant Jusqu'à 20 parties en poids pour 100 parties en poids dudit (ou desdits) monomère(s). Les monomères de réticulation sont choisis parmi les monomères généralement utilisés dans ce but et notamment parmi les polyméthacrylates et polyacrylates de polyols, comme les diméthacrylates d'alkylène-glycol, tels que le diméthacrylate d'éthylène-glycol, le diméthacrylate de butylène-glycol-1,3 et le diméthacrylate de propylène- glycol, les diacrylates d'alkylène-glycol, tels que le diacrylate d'éthylène-glycol, le diacrylate de butylène- glycol-1,3 ou -1,4, et le triméthacrylate de triméthylol- propane, les polyvinyl-benzènes, tels que le divinyl benzène ou le trivinyl benzène; l'éthylvinylbenzène; et l'acrylate et le méthacrylate de vinyle. Egalement, touJours à l'étape plus loin, ou bien à l'étape (b). Les monomères de greffage sont choisis parmi les monomères généralement utilisés dans ce but, et notamment parmi les esters copolymérisables d'allyle, de méthallyle ou de crotyle d'acides ou diacides carboxyliques à insaturation *, ", comme les esters allylique, méthallylique et crotylique de l'acide acrylique, de l'acide méthacrylique de l'acide maléique (monoet di-esters), de l'acide fumarique (mono- et di-esters) et de l'acide itaconique (mono- et di- esters); l'éther d'allyle, l'éther de méthallyle et l'éther de crotyle et de vinyle; le thioéther d'allyle, le thioéther de méthallyle et le thioéther de crotyle et de vinyle; le N- allyl-, le méthallyl- ou le crotyl-maléimide; les esters vinyliques de l'acide 3-buténoïque et de l'acide 4-penténoïque; le cyanurate de triallyle; le phosphonate de 0-allyle, de méthallyle ou de crotyl-O- alkyle, d'aryle, d'alkaryle ou d'aralkyl-P-vinyle, d'allyle ou de méthallyle: le phosphate de triallyle, de triméthallyle ou de tricrotyle; le phosphate de O-vinyle, de O,O-diallyle, de diméthallyle ou de dicrotyle; les esters cycloalcényliques de l'acide acrylique, de i'acide méthacrylique, de l'acide maléique (mono- et di-esters), de l'acide fumarique (mono- et di-esters), de l'acide itaconique (mono- et di-esters), de l'acide fumarique (mono- et di- esters) et de l'acide itaconique (mono- et di-esters); les éthers vinyliques et les thio-éthers vinyliques des cycloalcénols et des cycloalcène-thiols, tels que l'éther de vinyle et de cyclohex-4-ène-1-yle, l'éther vinylique de bicyclo-(2,2,1)-hept-5-ène-2-ol; les esters vinyliques des acides cycloalcène-carboxyliques, tels que l'acide vinylcyclo-hex-3-ène-1-carboxylique et le bicyclo-(2,2,1)- hept-5-ène-2-carboxylate de vinyle. Parmi les monomères de greffage, on préfère des composés contenant au moins un groupe allyle, en particulier les esters allyliques des acides à insaturation éthylénique. Ceux qu'on préfère le plus sont l'acrylate d'allyle, le méthacrylate d'allyle, le maléate de diallyle, le fumarate de diallyle, l'itaconate de diallyle, le maléate acide d'allyle, le fumarate acide d'allyle et l'itaconate acide d'allyle. On utilise aussi avantageusement les esters diallyliques des acides polycarboxyliques qui ne contiennent pas d'insaturation polymérisable. Par ailleurs, on fait généralement suivre l'étape (a) par une étape (al) complémentaire, qui consiste en une polymérisation en émulsion, avec le latex obtenu à l'étape (a), d'au moins un monomère & insaturation monoéthylénique appartenant à la famille des monomères introduits à l'étape (b), des exemples de tels monomères étant donnés ci-après dans l'exposé concernant l'étape (b). Le but est de venir "greffer", à la surface des particules élastomères du latex de l'étape (a), un polymère de compatibilisation avec la résine thermoplastique. Dans ce qui suit, on désignera donc ces monomères par l'expression "monomères de compatibili- sation". En outre, les expressions "particules greffées, latex greffé" utilisées ci-après signifient que cette étape (al) a eu lieu. Dans le cas o l'on met en oeuvre une étape cette étape On utilise avantageusement pour la polymérisation de l'étape (al), un sation de même nature que celui En outre, à cette étape geusement, pour 100 parties en poids du mélange latex + monomère(s) de compatibilisation, de 99 à 15 parties en poids de la partie solide dudit latex et de 1 à 85 parties en poids dudit sation. Par ailleurs, touJours à l'étape (al) on peut ajouter aux monomère(s) mis en oeuvre, au moins un monomère de réticulation, en une quantité allant Jusqu'à 5 parties en poids pour 100 parties en poids dudit . Les monomères de réticulation à utiliser sont les mêmes que ceux indiqués ci-dessus. On peut également, au cours de l'étape (al), aJouter au moins un monomére de greffage, tel que précédemment défini. Les polymérisations en émulsion de ces étapes (a) et (a)i>, effectuées en présence d'un initiateur de radicaux libres (persulfate, par exemple), ne nécessitent pas de conditions réactionnelles inhabituelles et tous les ingré- dients connus de l'homme du métier peuvent être employés. Etape (b) Cette étape constitue l'étape de transfert des particules de latex obtenues à l'étape précédente dans le (ou les) monomère(s) destiné(s) & constituer la matrice. Le principe de ce transfert est schématisé sur la figure 1: Le (ou les) monomère(s) est (ou sont) aJouté(s> au latex de polymère élastomère obtenu à la fin de l'étape (a) ou (al) et le mélange est suffisamment agité. Les parti- cules de latex sont transférées intégralement dans le (ou les) monomères) par ajout de l'agent de transfert, lequel déstabilise le latex. On obtient ainsi instantanément une phase organique contenant les particules élastomères, éventuellement greffées, bien dispersées, dans un état gonflé et se séparant de la phase aqueuse, devenue à présent pratiquement limpide. Parmi les monomères de base mis en oeuvre à cette étape (b), lesquels sont insolubles ou faiblement solubles dans l'eau, on peut mentionner les méthacrylates d'alkyle comme le méthacrylate de méthyle, que l'on préfère, le méthacrylate d'isopropyle, le méthacrylate de butyle secondaire, le méthacrylate de tertio-butyle, le styrène et 26 1 9569 g les styrènes substitués, comme l'a-méthylstyrène, le monochlorostyrène et le tertiobutylstyrène. Quant aux comonomères à insaturation mono- éthylénique que l'on peut introduire à cette étape, on peut citer ceux indiqués ci-dessus pour la préparation du latex de l'étape On peut également mettre en oeuvre, dans cette étape (b), les halogénures de vinyle, en particulier, le chlorure de vinyle. Les comonomères à insaturation monoéthylénique que l'on peut alors mettre en oeuvre sont les esters vinyliques, tels que l'acétate de vinyle, le propionate de vinyle, le butyrate de vinyle, le chloroacétate de vinyle, le chloropropionate de vinyle, le benzoate de vinyle, le chlorobenzoate de vinyle et autres, ainsi que les acides acryliques et a-acryliques, tels que l'acide acrylique et l'acide méthacrylique, l'acrylate de méthyle, l'acrylate d'éthyle, l'acrylate de butyle, le méthacrylate de méthyle, l'acrylamide, le N-méthyl- acrylamide et le méthacrylamide. A cette étape (b), on utilise généralement au moins 10 parties en poids du fin de l'étape (a) ou (al). La quantité d'agent de transfert à aJouter est critique, en ce sens que le transfert est intégral lorsque les charges stabilisatrices ioniques du latex élastomère éventuellement greffé sont stoechiométriquement neutralisées par les charges de signe opposé de l'agent de transfert. Comme agent de transfert, on peut utiliser un agent tensio-actif ionique, de charges opposées à celles de l'agent tensio-actif utilisé à l'étape (a) , ou bien un polyanion ou polycation selon le cas, et/ou un latex synthétisé en présence d'un agent tensio-actif de charges opposées à celles du tensio-actif utilisé & l'étape (a). * Lorsqu'on utilise un agent tensio-actif cationique comme agent de transfert, on choisit celui-ci parmi les sels d'onium poly(vinylpyridines) quaternisées, des poly(vinylbenzyl- amines) quaternisées, des celluloses quaternisées, des polyalcools vinyliques quaternisés, des poly(méthacrylates d'alkyle) quaternisés. Lorsqu'on utilise un latex comme agent de transfert, ledit latex est obtenu, de préférence, à partir de monoméres de même nature que ceux utilisés à l'étape (b). Le transfert de l'étape (b) est généralement effectué à une température allant de O'C à environ 100'C. Toutefois, la température n'est pas un facteur déterminant dans cette étape. Dans la phase organique obtenue en fin d'étape volume du polymère sec. Dans le domaine indiqué ci-dessus des teneurs en composant caoutchouteux de la résine thermoplastique obtenue par le procédé selon la présente invention, il existe un intervalle dont les concentrations limites sontc1 et c2 (avec c1 particules de composant caoutchouteux, de préférence greffé. Entre ces concentrations limites, le caractère visco-élastique de la phase organique contenant ces particules transférées est tel qu'il est difficile de la disperser directement & l'aide d'agents dispersants en vue d'une polymérisation en suspension. A titre indicatif, on peut mentionner que, dans le cas des expériences menées par les présents inventeurs, la valeur minimale c1 obtenue était voisine de 35% en poids et la valeur maximale c2 était voisine de 50% en poids. Par ailleurs, lorsque H v augmente, c1 diminue. Pour des concentrations inférieures à c1 ou supérieures à c2, la phase organique est facilement dispersable; pour des concentrations intermédiaires entre c1 et c2, on peut cependant assurer la dispersion aisée de la phase organique en ayant recours, de préférence, à un agent de transfert du type latex. (1) Quand la partie solide du latex obtenu à la fin de l'étape agent dispersant, on peut utiliser notamment l'hydroxy- éthylcellulose, la méthylcellulose, le polyacrylamide, la carboxyméthylcellulose, l'alcool polyvinylique, les gélatines, les alginates hydrosolubles, les copolymères d'acide(s) (méth)acryliques et de méthacrylate de méthyle, les copolymères contenant des motifs hydro- phobes et hydrophiles en général, l'agent dispersant préféré étant le polyalcool vinylique. Les agents dispersants sont, en général, employés en solution aqueuse, à raison de 0,05 à 3% en poids par rapport à la résine finale. (2) Quand la partie solide du latex obtenu à la fin de l'étape celles indiquées dans ce paragraphe. (3) L'obtention d'un alliage résistant au choc par poly- mérisation en suspension et contenant un taux de particules élastomères éventuellement greffées compris en c et c2, est plus délicate, car à ces concentra- tions intermédiaires de particules élastomères tranférées, la consistance de la phase du (ou des) monomère(s) contenant ces particules dispersées est pateuse et collante, difficilement dispersible de manière classique en perles, en vue d'une polyméri- sation en suspension à l'étape (c>. On peut y pallier en ajoutant, comme agent de transfert non pas un tensioactif ionique classique, mais un latex, de préférence non réticulé, stabilisé & l'aide d'un tel tensio-actif. Ce latex ionique (qui sera transféré en.même temps que le latex ionique de l'étape (a> ou (al)) a pour but d'augmenter la viscosité de la phase organique contenant les particules transférées en vue d'atteindre une valeur de viscosité au moins aussi importante que si l'on transférait un taux supérieur à c2 de particules élastomères greffées A polymériser. Afin que le transfert soit quantitatif, il faut que le nombre de charges ioniques présentes dans le latex transféreur soit égal au nombre de charges ioniques, de signe opposé, portées par le latex à transférer. Il est également possible dans ce cas d'utiliser comme agent de transfert, un mélange latex ionique + tensio- actif ionique poids résine thermoplastique finale/élastomère éventuelle- ment greffé, en diluant la phase organique avec du monomère Etape (c) L'étape (c) du procédé selon l'invention est la polymérisation en suspension ou en masse. De telles polymérisations s'effectuent dans les conditions connues d'agitation, de température et de temps de réaction. * Dans le cas d'une polymérisation en suspension, la dispersion, obtenue à l'issue de l'étape (b), est chauffée, de préférence, entre 60 et 100'C, pendant un temps suffisant pour obtenir une polymérisation complète des monomères, à une vitesse d'agitation de l'ordre de 300-400 t/mn, sous atmosphère d'azote. Les temps de polym4- risation sont dépendants du taux de composant caoutchouteux présent et sont généralement de l'ordre de 3 à 5 heures. Le rapport phase dispersé/phase aqueuse est généralement compris entre 0,1 et 1,5. Par ailleurs, on peut aJouter, au cours de la polymérisation, des agents dispersants renforcée sous forme de perles. * Dans le cas d'une polymérisation en masse, il est nécessaire de séparer l'eau par décantation et centrifugation à l'issue de l'étape (b>. La polymérisation est généralement réalisée à une température allant de 50 à 'C. Pour mieux illustrer l'obJet de l'invention, on va en décrire maintenant, sous formes d'exemples purement illustratifs et non limitatifs, plusieurs modes de mise en oeuvre. Exempl f2 Cet exemple concerne la préparation d'un alliage du type poly(méthacrylate de méthyle) choc, contenant 19% en poids d'un polymère élastomère greffé. Etape (a): Préparation d'un latex de copolymère acrylate de butylestyrène par copolymérisation en émulsion. Les matières utilisées dans cette polymérisation sont les suivantes: atières QOuantités introdujit. (parties en poids) Acrylate de butyle........................... 78,5 Styrène..................................... 21,5 Laurylsufate de sodium.. ................... 0,63 Diméthacrylate d'éthylène-glycol (monomère de réticulation)................... 4,2 Persulfate de potassium................DTD: ..... 0,42 Eau désionisée...............................314..DTD: 26 1 9569 Dans un récipient de réaction en verre, pourvu d'un agitateur, on mélange l'eau et le laurylsulfate de sodium et on porte le mélange obtenu à 70'C. On ajoute l'acrylate de butyle, le styrène et le monomère de réticulation, puis le persulfate de potassium en solution aqueuse. On agite le mélange résultant à une vitesse de l'ordre de 250 tours/minute en maintenant la température à 'C. La durée de la polymérisation est fixée à 4 heures. Le latex obtenu présente un extrait sec de 24,8% en poids, un diamètre moyen des particules de 72 nm, et un indice de gonflement dans le méthacrylate de méthyle de 3,9. Etape (al): Greffage de poly(méthacrylate de méthyle) sur le latex obtenu à l'étape .. 0,2 Eau désionisée présente.............. 300 l)iméthacrylate d'éthylène-glycol..... 1,4 On réalise cette polymérisation dans un récipient de réaction en verre, pourvu d'un agitateur, sous atmosphère..DTD: d'azote, à 70'C, pendant 3 heures. Le taux de polymérisation est de 99,9%. Le latex acrylique greffé obtenu présente un extrait sec de 23,8% et un diamètre moyen des particules de 86,5 nm. Etape (b): Transfert des particules du latex acrylique greffé obtenu à l'étape (al) dans du méthacrylate de méthyle A 100 parties en poids du latex obtenu à l'étape (al), on ajoute 100 parties en poids de méthacrylate de méthyle, 0,375 partie en poids de peroxyde de lauryle et 0,375 partie en poids de lauryl-mercaptan, et on agite le mélange résultant. Ensuite, on ajoute 0,16 partie en poids de chlorure d'hexadécyltriméthylammonium dans 40 parties d'eau, puis, au bout d'une minute, un mélange constitué par 0,075 partie en poids d'un copolymére méthacrylate de méthyle-acide acrylique, 0,75 partie en poids de phosphate disodique et 14,2 parties en poids d'eau. Etape (c): Polymérisation de la phase organique du système obtenu à l'étape est transparente et résistante aux chocs. Une coupe extrêmement mince de résine a été obser- vée au microscope électronique, la photographie résultante étant présentée sur la figure 2 (grossissement 10 000). On constate que les particules élastomères sont bien dispersées et ne présentent pas d'occlusions. Exemple 2 Cet exemple concerne la préparation d'un alliage de type copolymère butadiène acrylonitrile-styrène, contenant 59,6% en poids de polymère caoutchouteux greffé. 61 9 5 6 9 Etape (a): Préparation d'un latex de polybutadiène Les matières utilisées dans cette polymérisation sont les suivantes: M.atières OQuantités introduites (parties en poids) Butadiène............................ 100 Laurate de potassium................. 0.9 Persulfate de potassium......... ... 0,4 Eau désionisée....................... 220 Hydroxyde de potassium............... 0,2 Dans un récipient de réaction en verre, pourvu d'un agitateur, on introduit l'eau, le laurate de potassium..DTD: et l'hydroxyde de potassium, et on porte le mélange à 70'C. Ensuite, on aJoute le butadiéne, puis le persulfate de potassium en solution aqueuse. On agite le mélange à une vitesse de l'ordre de 250 tours/minute, en maintenant la température de 70'C. La polymérisation s'effectue en l'espace de 6 heures. On obtient un latex de polybutadiène présentant un diamètre de particules de 90 nm et un extrait sec de 31%. Etape (al): Greffage d'un copolymêre acrylonitrile- styrène sur le latex obtenu à l'étape (a> Les matières utilisées pour ce greffage sont les suivantes: Matières Quantités introduites ................... 9,1 Acrylonitrile.................... 2,9 Persulfate de potassium.......... 0,1 Eau distillée présente........... 73,4 On effectue cette polymérisation sous un courant d'azote, pendant 5 heures, & 70'C. Le latex obtenu a un diamètre moyen des particules de 110 nm et il présente un..DTD: extrait sec de 26,6%. Etape (b): Transfert des particules du latex de poly- butadiène greffé obtenu à l'étape constitué par 0,333 partie en poids de bromure de lauryl- éthyldiméthylammonium, 0,12 partie en poids de l'alcool polyvinylique commercialisé sous la dénomination "RHODOVIOL ", et 148 parties en poids d'eau. On obtient, au bout de quelques secondes d'agitation, une dispersion stable de perles d'un diamètre d'environ 500 pm & 1 mm. Etape (c): Polymérisation en suspension de la phase organique du système obtenu à l'étape (b) On polymérise en suspension, pendant 10 heures, à 560C, la dispersion obtenue à l'étape (b). Les perles obtenues sont ensuite récupérées et traitées de façon classique. Cet exemple concerne la préparation d'un alliage de type poly(méthacrylate de méthyle) choc, contenant 54,6% en poids de particules de polymère élastomère greffé. 19 2 62619569 Etape acrylate de butyle-styrène par copoly- mérisation en émulsion. Les matières utilisées dans cette polymérisation sont les suivantes: M atières OQuantités introduites (parties en poids) Acrylate de butyle...... ................... 80,7 Styrène...................................... 19,3 Laurylsufate de sodium....................... 0,31 Divinylbenzène Etape (al): Greffage de poly(méthacrylate de méthyle) sur le latex obtenu à l'étape (a) Les matières utilisées dans cette polymérisation avec greffage sont les suivantes: MSEtLèLe.EQ Ouantités introduites (parties en poids) Latex obtenu à l'étape (a)............ 74,9 (partie solide> Néthacrylate de méthyle.............. 18,9 Persulfate de potassium........ .... 0,2 Eau désionisée présente.............. 294 Divinylbenzène.........DTD: .............. 0.06 On effectue la polymérisation à 70C, pendant 3 heures. Le latex acrylique greffé obtenu présente un extrait sec de 24,3% et un diamètre moyen des particules de..DTD: 158,5 nm. Etape (b>: Transfert des particules du latex acrylique greffé obtenu à l'étape (al) dans du méthacrylate de méthyle A 200 parties en poids du latex obtenu à l'étape (al), on ajoute 40 parties en poids de méthacrylate de méthyle, 0,2 partie de laurylmercaptan et 0,2 partie en poids de peroxyde de lauroyle, et on agite le mélange résultant. Ensuite, on y ajoute un mélange constitué par 0,2 partie en poids de bromure de lauryléthyldiméthyl- ammonium, 0,12 partie en poids d'alcool polyvinylique commercialisé sous la dénomination "RHODOVIOL 135", et parties en poids d'eau distillée. On obtient, au bout de quelques secondes d'agitation vigoureuse, une dispersion stable de perles présentant un diamétre d'environ 100- 400 pm. Etape (c): Polymérisation en suspension de la phase organique du système obtenu à l'étape (b) On réalise cette polymérisation en suspension à une température de 70'C, pendant 5 heures. Les perles sont récupérées et traitées de façon classique. Exempleç 4: Cet exemple concerne la préparation d'un alliage de type poly poly(méthacrylate de méthyle> cationique. Etape (a): Préparation d'un latex de copolymère acrylate de butyle-styrène par copoly- mérisation en émulsion. Les matières utilisées dans cette polymérisation sont les suivantes: atières Quantités introduites (parties en poids> Acrylate de butyle....... .................. 80,7 Styrène...................................... 19.3 Laurylsufate de sodium....................... 0,34 Méthacrylate d'allyle (monomère de greffage). 3,4 Persulfate de potassium................DTD: ...... 0,46 Eau désionisée............................... 393 On procède comme à l'étape (a) de l'Exemple 1, de façon à obtenir un latex qui présente un extrait sec de..DTD: ,8% en poids, un diamètre moyen des particules de 170 nm. et un indice de gonflement dans le méthacrylate de méthyle de 2,3. Etape (ai): Greffage de poly : Transfert des particules du latex acrylique greffé obtenu à l'étape (al) dans du méthacrylate de méthyle Cette étape consiste à transférer les particules anioniques du latex acrylique greffé obtenu à l'étape (al) dans le méthacrylate de méthyle à l'aide de particules cationiques de polyméthacrylate de méthyle synthétisées en émulsion, dont la préparation est décrite ci-après: Préparation des particules cationiques du poly(métha- crylate de méthyle) Les matières utilisées dans cette préparation sont les suivantes: Natièrs Quantités introduites (parties en poids) Xéthacrylate de méthyle................. 100 Laurylmercaptan.............. ......... 0,3 Bromure de cétyltriméthylammonium....... 1,13 Eau distillée........................... 365 Persulfate de potassium............DTD: .... 0,4 On effectue cette polymérisation à 70'C, pendant 2 heures, de façon à obtenir un latex présentant un extrait..DTD: sec de 21,6% et un diamètre moyen des particules de 112 nm. Les matières utilisées sont les suivantes: tières QOuantités introduites (parties en poids) Latex de poly(méthacrylate de méthyle) cationique tel qu'obtenu exprimé en ci-dessus.......................... 21,6 (partie solide) Latex élastomère greffé obtenu à exprimé en l'étape (al).......... ........... 35,9 (partie solide) Alcool polyvinylique commercialisé sous la dénomination "RHODOVIOL 135" 0,1 Phosphate disodique................DTD: 0,5 Néthacrylate de méthyle............ 27 Peroxyde de lauroyle..........DTD: ..... 0,2 Laurylmercaptan.................... 0,2 Eau distillée présente............. 281 On ajoute en une seule fois le latex élastomère greffé obtenu à l'étape (al) dans un mélange constitué par le latex de poly(méthacrylate de méthyle) cationique, l'alcool polyvinylique et le méthacrylate de méthyle contenant le peroxyde de lauroyle et le laurylmercaptan, ce..DTD: mélange étant agité vigoureusement. On obtient un mélange épais que l'on fluidifie en y aJoutant le phosphate disodique en solution aqueuse. La dispersion de grains de monomére contenant les particules d'élastomère greffé et de poly(méthacrylate de méthyle) utilisées en tant qu'agent de transfert a une taille voisine de 200;m. Etape à l'étape (b), à une température de 70'C, pendant 6 heures. Les perles sont récupérées et traitées de façon classique. REVENDICATIONS 1 - Procédé de fabrication d'une résine thermo- plastique résistante au choc, modifiée par un latex élastomère, comprenant: (a) une première étape, dans laquelle on prépare un latex élastomère en émulsion aqueuse, en présence d'un agent tensio-actif nonionique, d'au moins un monomère éthyléniquement insaturé; puis (b) une seconde étape dans laquelle on ajoute au latex ainsi obtenu au moins un monomère vinylique, insoluble dans l'eau ou faiblement soluble dans l'eau, caractérisé par le fait qu'on on neutralise de façon quantitative les charges ioniques portées par ledit latex, en ajoutant au système latex + monomère(s), un agent de transfert portant des charges ioniques opposées à celles du tensio-actif utilisé à l'étape (a), afin de réaliser le transfert des particules dudit latex dans ledit (ou lesdits) monomére(s) vinyliques; et par le fait que (c) dans une troisième étape, on effectue la polymérisation en suspension ou en masse de la phase constituée par ledit (ou lesdits) monomère(s) de l'étape (b) et contenant les particules de latex transférées. 2 - Procédé selon la revendication 1, caractérise par le fait qu'on choisit les quantités des différents monoméres mis en Jeu pour que la résine thermoplastique produite contienne de 1 à 90% en poids de composant élastomère. S - Procédé selon l'une des revendications 1 et 2, caractérisé par le fait qu'on fait suivre l'étape (a) par une étape complémentaire (al), consistant en une polymérisation en émulsion, avec le latex obtenu à l'étape (a), d'au moins un monomère à insaturation monoéthylénique, dit monomère de compatibilisation, appartenant à la famille des monoméres introduits à l'étape 4 - Procédé selon la revendication 3, caractérisé par le fait que, pour la polymérisation de l'étape (al), on utilise un (ou des) monomére(s) de compatibilisation de même nature que celui (ou ceux> utilisé(s) & l'étape (b). 5 - Procédé selon l'une des revendications 3 et 4. caractérisé par le fait qu'à l'étape (al), on utilise, pour parties en poids du mélange latex + monomére(s) de compatibilisation, de 99 à 15 parties en poids de la partie solide dudit latex et de 1 & 85 parties en poids dudit (ou desdits) monomére(s) de compatibilisation. 6 - Procédé selon l'une des revendications 1 à 5, caractérisé par le fait qu'à l'étape 7 - Procédé selon l'une des revendications 1 à 6, caractérisé par le fait qu'à l'étape (a), on ajoute au(x) monomére(s), au moins un monomère de réticulation, en une quantité allant Jusqu'à 20 parties en poids pour 100 parties en poids dudit (ou desdits) monomére(s>, et, le cas échéant à l'étape (al), si par ailleurs une telle étape est prevue, on ajoute au(x> monomére(s) introduit(s) à cette étape au moins un monomére de réticulation en une quantité allant Jusqu'à 5 parties en poids pour 100 parties en poids dudit (ou desdits> monomére(s) introduits à cette étape. 8 - Procédé selon l'une des revendications 1 à 7, caractérisé par le fait qu'a l'étape (b), on introduit au moins 10 parties en poids du (ou des) monomére(s) pour 100 parties en poids de la partie solide du latex obtenu à la fin de l'étape (a> ou (al). 9 - Procédé selon l'une des revendications 1 à 8, caractérisé par le fait qu'à l'étape (b>, on utilise comme agent de transfert, un agent tensio-actif ionique de charges opposées à celles de l'agent tensio-actif utilisé à l'étape (a> ou bien un polyanion ou polycation selon le cas, et/ou un latex synthétisé en présence d'un agent tensio-actif de charges opposées & celles du tensio-actif utilisé à l'étape (a). - Procédé selon la revendication 9, caractérisé par le fait que, lorsqu'on utilise un agent tensio-actif cationique comme agent de transfert, on choisit celui-ci parmi les sels d'onium quaternaires avec un substituant hydrophobant ou les sels d'onium à substituant stériquement encombrant, et lorsqu'on utilise un polycation comme agent de transfert, on le choisit parmi ceux dérivant des poly(vinylpyridines) quaternisées, des poly amines) quaternisés, des celluloses quaternisées, des polyalcools vinyliques quaternisés, des poly(méthacrylates d'alkyle) quaternisés. 11 - Procédé selon la revendication 9, caractérisé par le fait qu'on utilise un latex comme agent de transfert, ledit latex étant obtenu à partir de monomères de mênme nature que ceux utilisés à l'étape (b). 12 - Procédé selon l'une des revendications 1 à 11, caractérisé par le fait qu'à l'étape (b), on disperse le monomère contenant les particules transférées à l'aide d'un agent dispersant, en vue d'une polymérisation en suspension à l'étape (c). 13 - Procédé selon l'une des revendications 1 à 12, caractérisé par le fait qu'on réalise le transfert de l'étape (b) à une température allant de 0 à 100'C. 14 - Résine thermoplastique résistante au choc, modifiée par un latex élastomère, obtenue par le procédé tel que défini à l'une des revendications 1 à 13.